(57)【特許請求の範囲】
【請求項１】
１本又は複数本の導体と、
前記導体上に被覆された絶縁体と、
前記絶縁体の外周に形成されたシールド層と、
前記シールド層を被覆する可塑剤を有する絶縁性のシースと、
前記絶縁体と前記シースとの間に設けられ、前記絶縁体の外周を覆って前記シースから前記絶縁体への可塑剤の移行を抑制する二軸延伸されたフィルム層と、を備え、
前記フィルム層は、少なくとも４μｍ以上の厚さを有する
ことを特徴とする耐移行性通信ケーブル。
【請求項２】
前記フィルム層は、前記シースと前記シールド層との間に設けられている
ことを特徴とする請求項１に記載の耐移行性通信ケーブル。
【発明の詳細な説明】
【技術分野】
【０００１】
本発明は、耐移行性通信ケーブルに関する。
【背景技術】
【０００２】
従来、シールド線や同軸ケーブルが提案されている。これらの電線は、導体上に設けられた絶縁層と、絶縁層上に形成されたシールド層とを備え、これらがシースにより被覆されて構成されている。このような構成であるため、電線の外部からノイズが照射された場合、ノイズはシールド層により遮断されることとなり、導体を伝送されるデータにノイズが重畳し難いようになっている（例えば特許文献１，２参照）。
【先行技術文献】
【特許文献】
【０００３】
【特許文献１】特開２０１０−１８６７２２号公報
【特許文献２】特開２００９−１４６７０４号公報
【発明の概要】
【発明が解決しようとする課題】
【０００４】
しかし、従来の電線はシースに可塑剤が用いられていることが多く、高温環境下においては可塑剤が揮発してシールド層内側の絶縁体に移行してしまうことがある。可塑剤が絶縁体に移行すると、絶縁体の誘電率が高くなってしまい、シールド性能を低下させてしまう。
【０００５】
本発明はこのような従来の課題を解決するためになされたものであり、その目的とするところは、シールド性能の低下を抑制することが可能な耐移行性通信ケーブルを提供することにある。
【課題を解決するための手段】
【０００６】
本発明の耐移行性通信ケーブルは、１本又は複数本の導体と、導体上に被覆された絶縁体と、絶縁体の外周に形成されたシールド層と、シールド層を被覆する可塑剤を有する絶縁性のシースと、前記絶縁体と前記シースとの間に設けられ、前記絶縁体の外周を覆って前記シースから前記絶縁体への可塑剤の移行を抑制する二軸延伸されたフィルム層と、を備え、前記フィルム層は、少なくとも４μｍ以上の厚さを有することを特徴とする。
【０００７】
本発明の耐移行性通信ケーブルによれば、絶縁体とシースとの間に設けられ、絶縁体の外周を覆う二軸延伸されたフィルム層を備えているため、高温環境下に曝されてシースの可塑剤が揮発したとしても、可塑剤はフィルム層により遮られることとなり絶縁体に移行し難くなる。この結果、絶縁体の誘電率を高め難くなり、シールド性能の低下を抑制することができる。さらに、フィルム層は二軸延伸されているため、縦方向及び横方向に強度が強く、耐移行性通信ケーブルが屈曲等して配索されたとしても、フィルム層が破け難くなり、配索環境によっては減衰量の低下効果を得られなくなってしまう事態を防止することができる。
【０００８】
また、本発明の耐移行性通信ケーブルにおいて、フィルム層は、シースとシールド層との間に設けられていることが好ましい。
【０００９】
この耐移行性通信ケーブルによれば、フィルム層はシースとシールド層との間に設けられている。ここで、シールド層と絶縁体との間にフィルム層が介在すると、導体とシールド層との静電容量・特性インピーダンスに多少の影響を与えることとなるが、シースとシールド層との間にフィルム層を設けることで、このような事態を防止でき、一層減衰量の低下を抑制することができる。
【発明の効果】
【００１０】
本発明によれば、シールド性能の低下を抑制することが可能な耐移行性通信ケーブルを提供することができる。
【図面の簡単な説明】
【００１１】
【図１】本発明の実施形態に係る耐移行性通信ケーブルを示す構成図であって、（ａ）は断面図であり、（ｂ）は側面図である。
【図２】本実施形態に係る耐移行性通信ケーブルの実施例及び比較例を説明するグラフである。
【図３】本実施形態に係る耐移行性通信ケーブルの変形例を示す断面図である。
【発明を実施するための形態】
【００１２】
以下、本発明の好適な実施形態を図面に基づいて説明する。図１は、本発明の実施形態に係る耐移行性通信ケーブルを示す構成図であって、（ａ）は断面図であり、（ｂ）は側面図である。図１（ａ）及び図１（ｂ）に示すように、耐移行性通信ケーブル１は、１本の導体１０と、導体１０上に被覆された絶縁体２０と、絶縁体２０の外周に設けられたシールド層３０とを備えている。
【００１３】
導体１０は、例えば軟銅線、銀メッキ軟銅線、錫メッキ軟銅線、及び錫メッキ銅合金線などが用いられる。なお、本実施形態において導体１０は１本であるが、２本以上であってもよい。
【００１４】
絶縁体２０は、導体１０上に被覆される部材であって、例えばＰＥ（polyethylene)やＰＰ（polypropylene）などが用いられている。この絶縁体２０は、誘電率が３．０以下となっている。
【００１５】
シールド層３０は、銅線等の導体線が複数本の束にされ、この束が編み込まれることによって形成されるものである。シース４０は、シールド層３０の外周を被覆する絶縁体である。
【００１６】
このような、電線では、電線の外部からノイズが照射された場合、ノイズはシールド層３０により遮断されることとなり、導体１０を伝送するデータ等にノイズが重畳し難いようになっている。
【００１７】
しかし、このような電線（特に自動車用のケーブル）は高温環境下に曝され易く、シース４０には可塑剤が添加されており、高温環境下では可塑剤が揮発してシールド層３０の内側の絶縁体２０に移行することがある。可塑剤が絶縁体２０に移行すると、絶縁体２０の誘電率を高めることとなり、ノイズの減衰量の低下を招き、シールド性能の低下を招いてしまう。
【００１８】
より具体的には、絶縁体２０に可塑剤が移行してくることにより絶縁体２０の誘電率及び誘電正接が増大する。その移行の度合いは絶縁体２０の場所によって異なるため、その結果、インピーダンスが大きく乱れ、減衰量が大きく低下する。又、減衰量の低下度合いは周波数が高い程大きくなる。
【００１９】
そこで、本実施形態に係る耐移行性通信ケーブル１は、フィルム層５０を備えている。フィルム層５０は、シース４０と絶縁体２０との間に介在されるシート状の部材である。具体的にフィルム層５０は、ＰＥＴ（polyethylene terephthalate）により構成されており、可塑剤が侵入しないように充分な目の細かさを有している。なお、フィルム層５０は、フッ素樹脂により構成されていてもよい。
【００２０】
このように構成されることにより、シース４０に添加された可塑剤が高温環境下において揮発したとしても、フィルム層５０によって遮られて絶縁体２０に到達し難くなり減衰量の低下を抑制することとなる。
【００２１】
なお、本実施形態においてフィルム層５０は、熱可塑性フィルムを高温下で縦横二方向へ延ばして作った二軸延伸フィルムである。このため、縦方向及び横方向に強度が強く、耐移行性通信ケーブル１が屈曲等して配索されたとしても、フィルム層５０が破け難くなり、配索環境によっては減衰量の低下効果を得られなくなってしまう事態を防止することができる。
【００２２】
さらに、図１に示すように、フィルム層５０は、シース４０とシールド層３０との間に介在されていることが好ましい。シールド層３０と絶縁体２０との間にフィルム層５０が介在してしまうと、静電容量・特性インピーダンスに多少の影響を与えることとなり、誘電率が変化して減衰量も変化してしまうためである。また、フィルム層５０は、少なくとも４μｍ以上の厚さを有していることが望ましい。この厚さ未満であるとフィルム層５０にピンホール欠損が生じて耐移行性を維持できなくなるためである。
【００２３】
次に、本実施形態に係る耐移行性通信ケーブル１の実施例及び比較例を説明する。図２は、本実施形態に係る耐移行性通信ケーブル１の実施例及び比較例を説明するグラフである。
【００２４】
まず、実施例の耐移行性通信ケーブル１として、導体１０に７／０．１８本／ｍｍ、外径０．５４ｍｍの錫メッキ軟銅撚り線を用いた。また、絶縁体２０には、厚さ０．５３ｍｍ、外径１．６ｍｍの架橋ＰＥを用いた。シールド層３０には、０．１０／５／１６持／打／ｍｍ、外径約２．２ｍｍの錫メッキ軟銅線編組を用いた。シース４０には、厚さ約０．４５ｍｍ、外径３．１±０．１ｍｍの耐熱性ＰＶＣ（polyvinyl chloride）を用いた。さらに、フィルム層５０にはＰＥＴフィルムを用い、シールド層３０と絶縁体２０との間に介在させた。
【００２５】
一方、比較例の電線には実施例と同じ導体と絶縁体を用い、シールド層には、０．１０／５／１６持／打／ｍｍ、外径約２．１ｍｍの錫メッキ軟銅線編組を用いた。シース４０には、厚さ約０．５ｍｍ、外径３．１±０．２ｍｍの耐熱性ＰＶＣを用いた。
【００２６】
そして、双方の電線について、１０５℃雰囲気下で１６８時間曝す前と曝した後とで減衰量を比較した。図２に示すように、実施例に係る耐移行性通信ケーブル１では、１０５℃雰囲気下で１６８時間曝す前の減衰量が９００Ｈｚで０．８６ｄＢ／ｍであり、１５００Ｈｚで１．１５ｄＢ／ｍであり、１６００Ｈｚで１．２１ｄＢ／ｍであった。また、１９００Ｈｚでは１．３４ｄＢ／ｍであり、２０００Ｈｚでは１．３９ｄＢ／ｍであり、２５００Ｈｚでは１．６０ｄＢ／ｍであった。さらに、２６００Ｈｚでは１．６４ｄＢ／ｍであり、３０００Ｈｚでは１．７８ｄＢ／ｍであった。
【００２７】
これに対して、１０５℃雰囲気下で１６８時間曝した後の減衰量は、９００Ｈｚで０．８４ｄＢ／ｍであり、１５００Ｈｚで１．１４ｄＢ／ｍであり、１６００Ｈｚで１．１９ｄＢ／ｍであった。また、１９００Ｈｚでは１．３３ｄＢ／ｍであり、２０００Ｈｚでは１．３７ｄＢ／ｍであり、２５００Ｈｚでは１．６０ｄＢ／ｍであった。さらに、２６００Ｈｚでは１．６３ｄＢ／ｍであり、３０００Ｈｚでは１．７９ｄＢ／ｍであった。
【００２８】
このように、実施例に係る耐移行性通信ケーブル１では、高温環境下に長時間曝されても減衰量の変化が殆どなかった。
【００２９】
また、比較例に係る電線では、１０５℃雰囲気下で１６８時間曝す前の減衰量が９００Ｈｚで０．９２ｄＢ／ｍであり、１５００Ｈｚで１．２３ｄＢ／ｍであり、１６００Ｈｚで１．２９ｄＢ／ｍであった。また、１９００Ｈｚでは１．４３ｄＢ／ｍであり、２０００Ｈｚでは１．４８ｄＢ／ｍであり、２５００Ｈｚでは１．７１ｄＢ／ｍであった。さらに、２６００Ｈｚでは１．７５ｄＢ／ｍであり、３０００Ｈｚでは１．９０ｄＢ／ｍであった。
【００３０】
これに対して、１０５℃雰囲気下で１６８時間曝した後の減衰量は、９００Ｈｚで１．２４ｄＢ／ｍであり、１５００Ｈｚで１．７０ｄＢ／ｍであり、１６００Ｈｚで１．７８ｄＢ／ｍであった。また、１９００Ｈｚでは２．００ｄＢ／ｍであり、２０００Ｈｚでは２．０６ｄＢ／ｍであり、２５００Ｈｚでは２．４１ｄＢ／ｍであった。さらに、２６００Ｈｚでは２．４６ｄＢ／ｍであり、３０００Ｈｚでは２．６９ｄＢ／ｍであった。
【００３１】
このように、比較例に係る電線では、高温環境下に長時間曝されると減衰量が大きく低下することがわかった。
【００３２】
以上により、実施例に係る耐移行性通信ケーブル１では、フィルム層５０により可塑剤の移行が防がれていることがわかった。
【００３３】
このようにして、本実施形態に係る耐移行性通信ケーブル１によれば、絶縁体２０とシース４０との間に設けられ、絶縁体２０の外周を覆う二軸延伸されたフィルム層５０を備えているため、高温環境下に曝されてシース４０の可塑剤が揮発したとしても、可塑剤はフィルム層５０により遮られることとなり絶縁体２０に移行し難くなる。この結果、絶縁体２０の誘電率を高め難くなり、シールド性能の低下を抑制することができる。また、シース４０からの可塑剤に限らず、耐移行性通信ケーブル１の使用時において周辺に存在する部材等からの可塑剤についても同様に絶縁体２０への移行を遮断することができ、シールド性能の低下を抑制することができる。さらに、フィルム層５０は二軸延伸されているため、縦方向及び横方向に強度が強く、耐移行性通信ケーブル１が屈曲等して配索されたとしても、フィルム層５０が破け難くなり、配索環境によっては減衰量の低下効果を得られなくなってしまう事態を防止することができる。
【００３４】
また、フィルム層５０はシース４０とシールド層３０との間に設けられている。ここで、シールド層３０と絶縁体２０との間にフィルム層５０が介在すると、導体１０とシールド層３０との静電容量・特性インピーダンスに多少の影響を与えることとなるが、シース４０とシールド層３０との間にフィルム層５０を設けることで、このような事態を防止でき、一層減衰量の低下を抑制することができる。
【００３５】
以上、実施形態に基づき本発明を説明したが、本発明は上記実施形態に限られるものではなく、本発明の趣旨を逸脱しない範囲で、変更を加えてもよい。
【００３６】
例えば、本実施形態に係る耐移行性通信ケーブル１は、導体１０が１本により構成されているが、これに限らず、図３に示すようになっていてもよい。図３は、本実施形態に係る耐移行性通信ケーブル１の変形例を示す断面図である。
【００３７】
図３に示すように、耐移行性通信ケーブル１は、２本の導体１０と、２本の導体１０のそれぞれを被覆する絶縁体２０とを備え、それらが一括してシールド層３０により覆われていてもよい。また、図３に示す例に限らず、導体１０は３本以上であってもよい。また、導体１０は撚り線により構成されていてもよい。
【００３８】
さらに、図１に係る耐移行性通信ケーブル１は、フィルム層５０がシールド層３０とシース４０との間に設けられているが、これに限らず、絶縁体２０とシールド層３０との間に設けられていてもよい。これによっても、一定の効果が得られるからである。
【符号の説明】
【００３９】
１…耐移行性通信ケーブル
１０…導体
２０…絶縁体
３０…シールド層
４０…シース
５０…フィルム層
【図１】
0005984338.tif 000002
【図２】
0005984338.tif 000003
【図３】
0005984338.tif 000004